【手続補正書】
【提出日】平成30年5月8日(2018.5.8)
【手続補正１】
【補正対象書類名】特許請求の範囲
【補正対象項目名】全文
【補正方法】変更
【補正の内容】
【特許請求の範囲】
【請求項１】
セル壁（Ｈ１、Ｈ２）により区画形成されたセルを備え、セル密度の異なる複数のセル密度領域（Ｈ１１、Ｈ２１）と、該複数のセル密度領域を隔てる環状の境界壁（Ｈ３）とを有するセラミックス製のハニカム構造体（Ｈ）を、押出成形により製造するために用いられる金型（１）であって、
単一の金型本体（１１）と、該金型本体の原料供給面（１２）から原料押出方向（Ｘ）に延びる複数の原料供給穴（２）と、該複数の原料供給穴と上記金型本体内において連通すると共に、上記原料供給面と反対側の押出面（１３）に開口するハニカム状のスリット部（３）とを有し、
該スリット部は、上記複数のセル密度領域に対応する上記セル壁をそれぞれ形成する複数のセルスリット（３１、３２）と、上記境界壁を形成する環状の境界スリット（３３）とを有しており、
上記セルスリットは、上記境界スリットに隣接する一部である隣接セルスリット（３１ｃ、３２ｃ）を有し、かつ、
上記押出面において、上記隣接セルスリットと上記境界スリットとで囲まれて形成されるセル形状が、上記隣接セルスリットを含む上記セルスリットが形成する単位セル形状（３１ａ、３２ａ）よりも開口面積が小さい不完全セル形状（３１ｂ、３２ｂ）を含み、該不完全セル形状を含む全てのセル形状について、上記境界スリットに隣接する全てのコーナー部（Ｃ）がＲ形状を有している、ハニカム構造体製造用の金型。
【請求項２】
上記スリット部は、上記境界スリット及び上記隣接セルスリットのうちの少なくとも一部が、上記隣接セルスリットを除く上記複数のセルスリットよりも、スリット幅が広い、請求項１に記載のハニカム構造体製造用の金型。
【請求項３】
上記ハニカム構造体は、セル密度が３００ｃｐｓｉ〜９００ｃｐｓｉであり、
上記金型本体の上記スリット部は放電加工により形成されている、請求項１又は２に記載のハニカム構造体製造用の金型。
【請求項４】
セル壁（Ｈ１、Ｈ２）により区画形成されたセルを備え、セル密度の異なる複数のセル密度領域（Ｈ１１、Ｈ２１）と、該複数のセル密度領域を隔てる環状の境界壁（Ｈ３）とを有するセラミックス製のハニカム構造体（Ｈ）を、押出成形により製造するために用いられ、
単一の金型本体（１１）と、該金型本体の原料供給面（１２）から原料押出方向（Ｘ）に延びる複数の原料供給穴（２）と、該複数の原料供給穴と上記金型本体内において連通すると共に、上記原料供給面と反対側の押出面（１３）に開口するハニカム状のスリット部（３）とを有し、
該スリット部は、上記複数のセル密度領域に対応する上記セル壁をそれぞれ形成する複数のセルスリット（３１、３２）と、上記境界壁を形成する環状の境界スリット（３３）とを有しており、
上記セルスリットは、上記境界スリットに隣接する一部である隣接セルスリット（３１ｃ、３２ｃ）を有し、該隣接セルスリットと上記境界スリットとが形成する全てのコーナー部（Ｃ）がＲ形状を有している、ハニカム構造体製造用の金型（１）の製造装置（６）であって、
上記金型本体を支持する支持台（６１）と、上記金型本体の上記スリット部を放電加工するための複数の放電電極（４、５、７）と、該複数の放電電極の１つを上記金型本体の対向位置に保持する保持部（６２）と、上記放電電極による上記金型本体の放電加工を制御する制御部（６３）とを備え、
上記複数の放電電極は、それぞれ上記境界スリットを加工する境界電極部（４３、５３）及び上記隣接セルスリットを加工する隣接電極部（４１ａ、４２ａ、５１ａ、５２ａ）を含み、一部の加工領域が重なる２つの放電電極（４、５）を有し、
当該２つの放電電極は、上記一部の加工領域内において、上記境界スリット及び上記隣接セルスリットのうちの一部を加工しない非加工部分（４１ｂ、４２ｂ、５１ｂ、５２ｂ）をそれぞれ有すると共に、それぞれの上記非加工部分は互いに異なっている、金型の製造装置。
【請求項５】
上記２つの放電電極は、それぞれの加工領域を組み合わせることにより、上記非加工部分に対応する部分を含む上記境界スリット及び上記隣接セルスリットの全領域を加工する、請求項４に記載の金型の製造装置。
【請求項６】
上記２つの放電電極は、上記境界電極部及び上記隣接電極部の電極幅が、上記隣接電極部を除く上記複数のセルスリットを加工する電極部（４１、４２、５１、５２）の電極幅よりも広い、請求項４又は５に記載の金型の製造装置。
【請求項７】
上記スリット部は、回転対称形状であり、上記複数の放電電極のうちの少なくとも１つが、加工対象とする上記スリット部に対して回転方向に分割された形状を有する、請求項４〜６のいずれか１項に記載の金型の製造装置。
【請求項８】
請求項４〜７のいずれか１項に記載の上記金型の製造装置によって製造された上記金型を用い、上記金型本体の上記原料供給面側にセラミックス原料を供給して、上記原料供給穴及び上記スリット部を通過させることにより、上記押出面側に上記ハニカム構造体を押出成形する、ハニカム構造体の製造方法。
【手続補正２】
【補正対象書類名】明細書
【補正対象項目名】０００８
【補正方法】変更
【補正の内容】
【０００８】
本発明の一態様は、セル壁（Ｈ１、Ｈ２）により区画形成されたセルを備え、セル密度の異なる複数のセル密度領域（Ｈ１１、Ｈ２１）と、該複数のセル密度領域を隔てる環状の境界壁（Ｈ３）とを有するセラミックス製のハニカム構造体（Ｈ）を、押出成形により製造するために用いられる金型（１）であって、
単一の金型本体（１１）と、該金型本体の原料供給面（１２）から原料押出方向（Ｘ）に延びる複数の原料供給穴（２）と、該複数の原料供給穴と上記金型本体内において連通すると共に、上記原料供給面と反対側の押出面（１３）に開口するハニカム状のスリット部（３）とを有し、
該スリット部は、上記複数のセル密度領域に対応する上記セル壁をそれぞれ形成する複数のセルスリット（３１、３２）と、上記境界壁を形成する環状の境界スリット（３３）とを有しており、
上記複数のセルスリットは、上記境界スリットに隣接する一部である隣接セルスリット（３１ｃ、３２ｃ）を有し、かつ、
上記押出面において、上記隣接セルスリットと上記境界スリットとで囲まれて形成されるセル形状が、上記隣接セルスリットを含む上記セルスリットが形成する単位セル形状（３１ａ、３２ａ）よりも開口面積が小さい不完全セル形状（３１ｂ、３２ｂ）を含み、該不完全セル形状を含む全てのセル形状について、上記境界スリットに隣接する全てのコーナー部（Ｃ）がＲ形状を有している、ハニカム構造体製造用の金型にある。
【手続補正３】
【補正対象書類名】明細書
【補正対象項目名】０００９
【補正方法】変更
【補正の内容】
【０００９】
本発明の他の態様は、
セル壁（Ｈ１、Ｈ２）により区画形成されたセルを備え、セル密度の異なる複数のセル密度領域（Ｈ１１、Ｈ２１）と、該複数のセル密度領域を隔てる環状の境界壁（Ｈ３）とを有するセラミックス製のハニカム構造体（Ｈ）を、押出成形により製造するために用いられ、
単一の金型本体（１１）と、該金型本体の原料供給面（１２）から原料押出方向（Ｘ）に延びる複数の原料供給穴（２）と、該複数の原料供給穴と上記金型本体内において連通すると共に、上記原料供給面と反対側の押出面（１３）に開口するハニカム状のスリット部（３）とを有し、
該スリット部は、上記複数のセル密度領域に対応する上記セル壁をそれぞれ形成する複数のセルスリット（３１、３２）と、上記境界壁を形成する環状の境界スリット（３３）とを有しており、
上記セルスリットは、上記境界スリットに隣接する一部である隣接セルスリット（３１ｃ、３２ｃ）を有し、該隣接セルスリットと上記境界スリットとが形成する全てのコーナー部（Ｃ）がＲ形状を有している、ハニカム構造体製造用の金型（１）の製造装置（６）であって、上記金型本体を支持する支持台（６１）と、上記金型本体の上記スリット部を放電加工するための複数の放電電極（４、５、７）と、該複数の放電電極の１つを上記金型本体の対向位置に保持する保持部（６２）と、上記放電電極による上記金型本体の放電加工を制御する制御部（６３）とを備え、
上記複数の放電電極は、それぞれ上記境界スリットを加工する境界電極部（４３、５３）及び上記隣接セルスリットを加工する隣接電極部（４１ａ、４２ａ、５１ａ、５２ａ）を含み、一部の加工領域が重なる２つの放電電極（４、５）を有し、
当該２つの放電電極は、上記一部の加工領域内において、上記境界スリット及び上記隣接セルスリットのうちの一部を加工しない非加工部分（４１ｂ、４２ｂ、５１ｂ、５２ｂ）をそれぞれ有すると共に、それぞれの上記非加工部分は互いに異なっている、金型の製造装置にある。